Fe 계 연자성 합금 의 제조 방법 이 제공 된다 . 본 발명 의 일 실시 예 에 따른 Fe 계 연자성 합금 은 실험식 FeaBbCcCud ( 단 , a , b , c 및 d 는 해당 원소 의 at %( atomic percent ) 이 며 , 78 . 5 ≤ a ≤ 86 , 13 . 5 ≤ b + c ≤ 21 , 0 . 5 ≤ d ≤ 1 . 5 임 ) 로 표시 되 는 Fe 계 초기 합금 을 제조 하 는 단계 , 및 상기 Fe 계 초기 합금 을 열처리 하 는 단계 를 포함 하 고 , 상기 열처리 는 상기 Fe 계 초기 합금 의 결정 화 개시 온도 ( Tx 1 ) 보다 높 은 제 1 열처리 온도 로 수행 되 는 1 차 열처리 와 , 상기 1 차 열처리 후 상기 제 1 열처리 온도 보다 낮 은 제 2 열처리 온도 로 수행 되 는 2 차 열처리 를 포함 하 여 제조 된다 . 이 에 의하 면 , 구현 된 Fe 계 연자성 합금 이 높 은 최대 자속 밀도 및 투자 율 을 가지 면서 도 낮 은 보자력 , 낮 은 코어 로스 등 자기 손실 이 크 게 감소 한 Fe 계 연자성 합금 을 제조 하 기 에 용이 하 다 . 또한 , 동일 한 조건 으로 수십 , 수백 회 Fe 계 연자성 합금 을 반복 생산 하 더라도 연자성 합금 간 자기 적 물 성 이 균일 하 도록 구현 가능 하 여 대량 생산 에 매우 적합 하 다 . 나아가 이 를 통해 구현 된 Fe 계 연자성 합금 은 높 은 포화 자속 밀도 및 현저히 낮 은 자기 손실 을 가짐 에 따라서 각종 코일 부품 이나 전자파 차폐재 의 자성 재료 로서 널리 응용 될 수 있 다 .